(57)【要約】【課題】従来公知の基板用の金属箔積層体が有する前記の表面粗さの小さい金属箔を使用すると接着強度が小さいという問題点を解消した、オ−ルポリイミドの基板材料として好適なポリイミド付き金属箔および金属箔表面の処理方法を提供する。【解決手段】、Ｒａが０．２μｍ以下の表面粗さの小さい金属箔表面に、２，２−ビス（４−アミノフェノキシフェニル）プロパンおよび芳香族テトラカルボン酸二無水物あるいはこの誘導体（酸、酸エステルあるいは酸のハ−フエステル）から得られる厚みが０．１〜５μｍのポリイミド塗膜を設けたポリイミド付き金属箔。Ｒａが０．２μｍ以下の表面粗さの小さい金属箔表面に、前記ポリイミドを与えるポリアミック酸の有機溶媒溶液を、加熱後のポリイミド塗膜の厚みが０．１〜５μｍとなるように塗布することを特徴とする表面粗さの小さい金属箔表面の処理方法。【選択図】              なし【特許請求の範囲】
【請求項１】
Ｒａが０．２μｍ以下の表面粗さの小さい金属箔表面に、２，２−ビス（４−アミノフェノキシフェニル）プロパンおよび芳香族テトラカルボン酸二無水物あるいはこの誘導体（酸、酸エステルあるいは酸のハ−フエステル）から得られる厚みが０．１〜５μｍのポリイミド塗膜を設けたポリイミド付き金属箔。
【請求項２】
表面粗さの小さい金属箔が、銅箔、ステンレス箔、アルミニウム箔あるいは合金箔である請求項１に記載のポリイミド付き金属箔。
【請求項３】
表面粗さの小さい金属箔が、銅箔である請求項１に記載のポリイミド付き金属箔。
【請求項４】
表面粗さの小さい金属箔が、圧延銅箔である請求項１記載のポリイミド付き金属箔。
【請求項５】
表面粗さの小さい金属箔が、厚みが３μｍ〜４０μｍの金属箔である請求項１に記載のポリイミド付き金属箔。
【請求項６】
Ｒａが０．２μｍ以下の表面粗さの小さい金属箔表面に、有機溶媒中で２，２−ビス（４−アミノフェノキシフェニル）プロパンおよび芳香族テトラカルボン酸二無水物あるいはこの誘導体（酸、酸エステル、酸のハ−フエステル）を反応させて得られるポリアミック酸の有機溶媒溶液を、加熱後のポリイミド塗膜の厚みが０．１〜５μｍとなるように塗布することを特徴とする表面粗さの小さい金属箔表面の処理方法。
【請求項７】
ポリアミック酸の有機溶媒溶液が、ポリアミック酸の濃度が１〜２０重量％である請求項６に記載の表面粗さの小さい金属箔表面の処理方法。
【発明の詳細な説明】
【技術分野】
【０００１】
この発明は、表面粗さの小さい金属箔表面に、２，２−ビス（４−アミノフェノキシフェニル）プロパンおよび芳香族テトラカルボン酸類から得られるポリイミドからなる薄いポリイミド塗膜を設けたポリイミド付き金属箔に関する。
また、この発明は、表面粗さの小さい金属箔表面に、有機溶媒中で２，２−ビス（４−アミノフェノキシフェニル）プロパンおよび芳香族テトラカルボン酸類を反応させて得られるポリアミック酸の有機溶媒溶液を薄く塗布することを特徴とする表面粗さの小さい金属箔表面の処理方法に関する。
【背景技術】
【０００２】
カメラ、パソコン、液晶ディスプレイなどの電子機器類への用途として芳香族ポリイミドフィルムは広く使用されている。芳香族ポリイミドフィルムをフレキシブルプリント板（ＦＰＣ）やテ−プ・オ−トメイティッド・ボンディング（ＴＡＢ）などの基板材料として使用するためには、エポキシ樹脂などの接着剤を用いて銅箔を張り合わせる方法が採用されている。
【０００３】
芳香族ポリイミドフィルムは耐熱性、機械的強度、電気的特性などが優れているが、接着剤の耐熱性等が劣るため、本来のポリイミドの特性を損なうことが指摘されている。このような問題を解決するために、接着剤を使用しないでポリイミドフィルムに銅を電気メッキしたり、銅箔にポリアミック酸溶液を塗布し、乾燥、イミド化したり、熱可塑性ポリイミドを熱圧着させたオ−ルポリイミド基材が開発されている。しかし、これらの方法によって得られるオ−ルポリイミドの金属箔積層体は、接着強度が小さいとか、接着強度は大きいが広幅、長尺の製品を得ることが困難であり、塗工厚みが厚い場合にイミド化に長時間を要し生産性が悪いという問題点が指摘されている。
【０００４】
また、ポリイミドフィルムと金属箔との間にポリイミド接着剤をサンドイッチ状に接合したポリイミドラミネ−トが知られている（米国特許第４５４３２９５号）。しかし、このポリイミドラミネ−トでは、低熱線膨張のビフェニルテトラカルボン酸系ポリイミドフィルムについては接着強度が小さく使用できないという問題がある。
【０００５】
このため、ロ−ルラミネ−ト法においてラミネ−トロ−ルの材質として特定の硬度を有する金属を使用する方法や、熱圧着性のポリイミドとして特定の芳香族ジアミンによって得られたものを使用する方法が提案されている。しかし、このポリイミドラミネ−トおよびその製法は、表面粗さの小さい金属箔については剥離強度（接着強度）が小さく使用が制限されるという問題がある。
【０００６】
【特許文献１】米国特許第４５４３２９５号明細書
【発明の開示】
【発明が解決しようとする課題】
【０００７】
この発明の目的は、従来公知の基板用の金属箔積層体が有する前記の表面粗さの小さい金属箔を使用すると接着強度が小さいという問題点を解消した、オ−ルポリイミドの基板材料として好適なフレキシブル金属箔積層体を与えるポリイミド付き金属箔および表面粗さの小さい金属箔表面の処理方法を提供することである。
【課題を解決するための手段】
【０００８】
すなわち、この発明は、Ｒａが０．２μｍ以下の表面粗さの小さい金属箔表面に、２，２−ビス（４−アミノフェノキシフェニル）プロパンおよび芳香族テトラカルボン酸二無水物あるいはこの誘導体（酸、酸エステルあるいは酸のハ−フエステル）から得られる厚みが０．１〜５μｍのポリイミド塗膜を設けたポリイミド付き金属箔に関する。
また、この発明は、Ｒａが０．２μｍ以下の表面粗さの小さい金属箔表面に、有機溶媒中で２，２−ビス（４−アミノフェノキシフェニル）プロパンおよび芳香族テトラカルボン酸二無水物あるいはこの誘導体（酸、酸エステル、酸のハ−フエステル）を反応させて得られるポリアミック酸の有機溶媒溶液を、加熱後のポリイミド塗膜の厚みが０．１〜５μｍとなるように塗布することを特徴とする表面粗さの小さい金属箔表面の処理方法に関する。
【発明の効果】
【０００９】
この発明によれば、以上のような構成を有しているため、次のような効果を奏する。
この発明によれば、広幅で長尺で、表面粗さの小さい金属箔を使用しても、大きな接着強度を有し、製品外観が良好である基板材料として好適なフレキシブル金属箔積層体を提供することができる。
【発明を実施するための最良の形態】
【００１０】
以下にこの発明の好ましい態様を列記ずる。
１）表面粗さの小さい金属箔が、銅箔、ステンレス箔、アルミニウム箔あるいは合金箔である上記のポリイミド付き金属箔。
２）表面粗さの小さい金属箔が、銅箔である上記のポリイミド付き金属箔。
３）表面粗さの小さい金属箔が、圧延銅箔である上記のポリイミド付き金属箔。
４）表面粗さの小さい金属箔が、厚みが３μｍ〜４０μｍの金属箔である上記のポリイミド付き金属箔。
５）ポリアミック酸の有機溶媒溶液が、ポリアミック酸の濃度が１〜２０重量％である上記の表面粗さの小さい金属箔表面の処理方法。
【００１１】
この発明のフレキシブル金属箔積層体の構成としては、例えば次の組み合わせが挙げられる。次の記載でＴＰＩは熱圧着性ポリイミド塗膜を示し、ＴＰＩ−Ｆは熱圧着性多層ポリイミドフィルムを示す。
表面粗さの小さい金属箔／ＴＰＩ／ＴＰＩ−Ｆ
表面粗さの小さい金属箔／ＴＰＩ／ＴＰＩ−Ｆ／金属箔
表面粗さの小さい金属箔／ＴＰＩ／ＴＰＩ−Ｆ／ＴＰＩ／表面粗さの小さい金属箔
【００１２】
この発明においては、Ｒａが０．２μｍ以下程度の表面粗さの小さい金属箔表面に予め前記のポリイミド塗膜を形成しておくことが必要である。このポリイミド塗膜は厚みが５μｍ以下程度、特に０．１〜５μｍ程度が好適である。
【００１３】
前記の表面粗さの小さい金属箔としては、粗化処理を施していない金属箔が挙げられる。特にこの発明においては前記の表面粗さの小さい金属箔として、ＳＵＳ（新日本製株式会社製、ＳＵＳ３０４Ｈ）や、アルミニウム箔（日本製箔株式会社製、Ａ１０８５Ｈ）などの粗化処理を施していない金属箔を使用すると顕著な効果が得られる。前記の粗化処理を施していないレベル以上の表面状態の金属箔は、表面のＲａが０．２μｍ程度以下で、厚みが１〜１００μｍ程度、特に３〜４０μｍであることが高密度化の要求される基板材料用として好ましい。
【００１４】
前記の表面粗さの小さい金属箔に塗膜を形成するためのポリイミドとしては、好適にはガラス転移温度が２００〜３００℃の範囲にある非結晶性ポリイミドが使用でき、好適には、３，３’，４，４’−ビフェニルテトラカルボン酸二無水物（ｓ−ＢＰＤＡ）、２，３，３’，４’−ビフェニルテトラカルボン酸二無水物（ａ−ＢＰＤＡ）、２，２−ビス（３，４−ジカルボキシフェニル）プロパン二無水物、ビス（３，４−ジカルボキシフェニル）エ−テル二無水物やこれらの誘導体（酸、酸エステル、酸のハ−フエステル）などの芳香族テトラカルボン酸成分と１，３−ビス（４−アミノフェノキシ）ベンゼン（ＴＰＥ−Ｒ）、１，３−ビス（３−アミノフェノキシ）ベンゼン（ＡＰＢ）、２，２−ビス（４−アミノフェノキシフェニル）プロパン（ＢＡＰＰ）、４，４’−ビス（４−アミノフェノキシフェニル）スルホン（ＢＡＰＳ）、ビス（４−アミノフェノキシ）ビフェニルなどの柔軟な結合［Ｏ、Ｃ（ＣＨ３）２、ＳＯ２］を有する多環芳香族ジアミン成分とから得ることができる。前記の芳香族テトラカルボン酸成分および多環芳香族ジアミン成分の一部を他の芳香族テトラカルボン酸成分、例えばピロメリット酸二無水物や他の芳香族ジアミン、例えば４，４’−ジアミノジフェニルエ−テルで置き換えてもよい。また、前記の非結晶性ポリイミドの末端を無水フタル酸などで封止したものであってもよい。
【００１５】
前記のポリイミド塗膜は、前記各成分を有機溶媒中、約１００℃以下、特に２０〜６０℃の温度で反応させてポリアミック酸の溶液とし、このポリアミック酸の溶液あるいはポリアミック酸の溶液にさらに有機溶媒を加えてポリアミック酸濃度を１〜２０重量％程度に調節したものをド−プとして使用し、表面粗さの小さい金属箔に前記のド−プ液の薄膜を形成し、５０〜４００℃で１〜３０分間程度加熱乾燥して、その薄膜から溶媒を蒸発させ除去すると共にポリアミック酸をイミド環化することにより形成することができる。
【００１６】
前記の熱圧着性多層ポリイミドフィルムは、例えば高耐熱性の芳香族ポリイミドの前駆体（ポリアミック酸ともいう）溶液乾燥膜の片面あるいは両面に熱圧着性の芳香族ポリイミドの前駆体溶液を積層した後、あるいは好ましくは、共押出し−流延製膜法によって高耐熱性の芳香族ポリイミドの前駆体溶液の片面あるいは両面に熱圧着性の芳香族ポリイミドの前駆体溶液を積層した後、乾燥、イミド化して熱圧着性多層ポリイミドフィルムを得る方法によって得ることができる。
【００１７】
前記の熱圧着性多層ポリイミドフィルムにおける高耐熱性の芳香族ポリイミドは、好適には３，３’，４，４’−ビフェニルテトラカルボン酸二無水物（以下単にｓ−ＢＰＤＡと略記することもある。）とパラ−フェニレンジアミン（以下単にＰＰＤと略記することもある。）と場合によりさらに４，４’−ジアミノジフェニルエ−テル（以下単にＤＡＤＥと略記することもある。）および／またはピロメリット酸二無水物（以下単にＰＭＤＡと略記することもある。）とから製造される。この場合ＰＰＤ／ＤＡＤＥ（モル比）は１００／０〜８５／１５であることが好ましい。また、ｓ−ＢＰＤＡ／ＰＭＤＡは１００：０〜５０／５０であることが好ましい。また、高耐熱性の芳香族ポリイミドは、ピロメリット酸二無水物とパラフェニレンジアミンおよび４，４’−ジアミノジフェニルエ−テルとから製造される。この場合ＤＡＤＥ／ＰＰＤ（モル比）は９０／１０〜１０／９０であることが好ましい。さらに、高耐熱性の芳香族ポリイミドは、３，３’，４，４’−ベンゾフェノンテトラカルボン酸二無水物（ＢＴＤＡ）およびピロメリット酸二無水物（ＰＭＤＡ）とパラフェニレンジアミン（ＰＰＤ）および４，４’−ジアミノジフェニルエ−テル（ＤＡＤＥ）とから製造される。この場合、酸二無水物中ＢＴＤＡが２０〜９０モル％、ＰＭＤＡが１０〜８０モル％、ジアミン中ＰＰＤが３０〜９０モル％、ＤＡＤＥが１０〜７０モル％であることが好ましい。前記の高耐熱性の芳香族ポリイミドの物性を損なわない範囲で、他の種類の芳香族テトラカルボン酸二無水物や芳香族ジアミン、例えば４，４’−ジアミノジフェニルメタン等を使用してもよい。また、前記の芳香族テトラカルボン酸二無水物や芳香族ジアミンの芳香環にフッ素基、水酸基、メチル基あるいはメトキシ基などの置換基を導入してもよい。
【００１８】
前記の高耐熱性の芳香族ポリイミドとしては、単層のポリイミドフィルムの場合にガラス転移温度が約３５０℃未満程度の温度では確認不可能であるものが好ましく、特に線膨張係数（５０〜２００℃）（ＭＤ、ＴＤおよびこれらの平均のいずれも）が５ｘ１０−６〜２５ｘ１０−６ｃｍ／ｃｍ／℃であるものが好ましい。この高耐熱性の芳香族ポリイミドの合成は、最終的に各成分の割合が前記範囲内であればランダム重合、ブロック重合、ブレンド、あるいはあらかじめ２種類以上のポリアミック酸溶液を合成しておき各ポリアミック酸溶液を混合してポリアミック酸の再結合によって共重合体を得る、いずれの方法によっても達成される。
【００１９】
前記の熱圧着性多層ポリイミドフィルムを構成する熱圧着性の芳香族ポリイミドとしては、３００〜４００℃程度の温度で熱圧着できる熱可塑性の芳香族ポリイミドであれば何でも良い。好適には１，３−ビス（４−アミノフェノキシベンゼン）（以下、ＴＰＥＲと略記することもある。）と２，３，３’，４’−ビフェニルテトラカルボン酸二無水物（以下、ａ−ＢＰＤＡと略記することもある。）とから製造される。また、前記の熱圧着性の芳香族ポリイミドとしては、１，３−ビス（４−アミノフェノキシ）−２，２−ジメチルプロパン（ＤＡＮＰＧ）と４，４’−オキシジフタル酸二無水物（ＯＤＰＡ）とから製造される。あるいは、４，４'−オキシジフタル酸二無水物（ＯＤＰＡ）およびピロメリット酸二無水物と１，３−ビス（４−アミノフェノキシベンゼン）とから製造される。また、１，３−ビス（３−アミノフェノキシ）ベンゼンと３，３’，４，４’−ベンゾフェノンテトラカルボン酸二無水物とから、あるいは３，３’−ジアミノベンゾフェノンおよび１，３−ビス（３−アミノフェノキシ）ベンゼンと３，３’，４，４’−ベンゾフェノンテトラカルボン酸二無水物とから製造される。
【００２０】
この熱圧着性の芳香族ポリイミドの物性を損なわない範囲で他のテトラカルボン酸二無水物、例えば３，３’，４，４’−ビフェニルテトラカルボン酸二無水物、２，２−ビス（３、４−ジカルボキシフェニル）プロパン二無水物などで置き換えられてもよい。また、熱圧着性の芳香族ポリイミドの物性を損なわない範囲で他のジアミン、例えば４，４’−ジアミノジフェニルエ−テル、４，４’−ジアミノベンゾフェノン、４，４’−ジアミノジフェニルメタン、２，２−ビス（４−アミノフェニル）プロパン、１，４−ビス（４−アミノフェノキシ）ベンゼン、４，４'−ビス（４−アミノフェニル）ジフェニルエ−テル、４，４’−ビス（４−アミノフェニル）ジフェニルメタン、４，４’−ビス（４−アミノフェノキシ）ジフェニルエ−テル、４，４’−ビス（４−アミノフェノキシ）ジフェニルメタン、２，２−ビス〔４−（アミノフェノキシ）フェニル〕プロパン、２，２−ビス〔４−（４−アミノフェノキシ）フェニル〕ヘキサフルオロプロパンなどの複数のベンゼン環を有する柔軟な芳香族ジアミン、１，４−ジアミノブタン、１，６−ジアミノヘキサン、１，８−ジアミノオクタン、１，１０−ジアミノデカン、１，１２−ジアミノドデカンなどの脂肪族ジアミン、ビス（３−アミノプロピル）テトラメチルジシロキサンなどのジアミノジシロキサンによって置き換えられてもよい。前記の熱圧着性の芳香族ポリイミドのアミン末端を封止するためにジカルボン酸類、例えば、フタル酸およびその置換体、ヘキサヒドロフタル酸およびその置換体、コハク酸およびその置換体やそれらの誘導体など、特に、フタル酸を使用してもよい。
【００２１】
前記の熱圧着性の芳香族ポリイミドは、前記各成分と、さらに場合により他のテトラカルボン酸二無水物および他のジアミンとを、有機溶媒中、約１００℃以下、特に２０〜６０℃の温度で反応させてポリアミック酸の溶液とし、このポリアミック酸の溶液をド−プ液として使用できる。この発明における熱圧着性のポリイミドを得るためには、前記の有機溶媒中、酸の全モル数（テトラ酸二無水物とジカルボン酸の総モルとして）の使用量がジアミン（モル数として）に対する比として、好ましくは０．９２〜１．１、特に０．９８〜１．１、そのなかでも特に０．９９〜１．１であり、ジカルボン酸の使用量がテトラカルボン酸二無水物のモル量に対する比として、好ましくは０．００〜０．１、特に０．０２〜０．０６であるような割合が好ましい。
【００２２】
また、ポリアミック酸のゲル化を制限する目的でリン系安定剤、例えば亜リン酸トリフェニル、リン酸トリフェニル等をポリアミック酸重合時に固形分（ポリマ−）濃度に対して０．０１〜１％の範囲で添加することができる。また、イミド化促進の目的で、ド−プ液中に塩基性有機化合物系触媒を添加することができる。例えば、イミダゾ−ル、２−イミダゾ−ル、１，２−ジメチルイミダゾ−ル、２−フェニルイミダゾ−ルなどをポリアミック酸（固形分）に対して０．０１〜２０重量％、特に０．５〜１０重量％の割合で使用することができる。これらは比較的低温でポリイミドフィルムを形成するため、イミド化が不十分となることを避けるために使用する。また、接着強度の安定化の目的で、熱圧着性の芳香族ポリイミド原料ド−プに有機アルミニウム化合物、無機アルミニウム化合物または有機錫化合物を添加してもよい。例えば水酸化アルミニウム、アルミニウムトリアセチルアセトナ−トなどをポリアミック酸（固形分）に対してアルミニウム金属として１ｐｐｍ以上、特に１〜１０００ｐｐｍの割合で添加することができる。
【００２３】
前記のポリアミック酸を得るために使用する有機溶媒は、高耐熱性の芳香族ポリイミドおよび熱圧着性の芳香族ポリイミドのいずれに対しても、Ｎ−メチル−２−ピロリドン、Ｎ，Ｎ−ジメチルホルムアミド、Ｎ，Ｎ−ジメチルアセトアミド、Ｎ，Ｎ−ジエチルアセトアミド、ジメチルスルホキシド、ヘキサメチルホスホルアミド、Ｎ−メチルカプロラクタム、クレゾ−ル類などが挙げられる。これらの有機溶媒は単独で用いてもよく、２種以上を併用してもよい。
【００２４】
前記の熱圧着性多層ポリイミドフィルムの製造においては、好適には共押出し−流延製膜法、例えば上記の高耐熱性の芳香族ポリイミドを与えるポリアミック酸溶液の片面あるいは両面に熱圧着性の芳香族ポリイミドを与えるポリアミック酸溶液を共押出して、これをステンレス鏡面、ベルト面等の支持体面上に流延塗布し、１００〜２００℃で半硬化状態またはそれ以前の乾燥状態とする方法が採用できる。２００℃を越えた高い温度で流延フィルムを処理すると、熱圧着性多層ポリイミドフィルムの製造において、接着性の低下などの欠陥を来す傾向にある。この半硬化状態またはそれ以前の状態とは、加熱および／または化学イミド化によって自己支持性の状態にあることを意味する。
【００２５】
前記高耐熱性の芳香族ポリイミドを与えるポリアミック酸の溶液と熱圧着性の芳香族ポリイミドを与えるポリアミック酸の溶液との共押出しは、例えば特開平３−１８０３４３号公報（特公平７−１０２６６１号公報）に記載の共押出法によって二層あるいは三層の押出し成形用ダイスに供給し、支持体上にキャストしておこなうことができる。前記の高耐熱性の芳香族ポリイミドを与える押出し物層の片面あるいは両面に、熱圧着性の芳香族ポリイミドを与えるポリアミック酸溶液を積層して多層フィルム状物を形成して乾燥後、熱圧着性の芳香族ポリイミドのガラス転移温度（Ｔｇ）以上で劣化が生じる温度以下の温度、好適には３００〜４００℃の温度（表面温度計で測定した表面温度）まで加熱して（好適にはこの温度で１〜６０分間加熱して）乾燥およびイミド化して、高耐熱性（基体層）の芳香族奥ポリイミドの片面あるいは両面に熱圧着性の芳香族ポリイミドを有する熱圧着性多層ポリイミドフィルムを製造することができる。
【００２６】
前記の熱圧着性多層ポリイミドを構成する熱圧着性の芳香族ポリイミドは、前記の酸成分とジアミン成分とを使用することによって、ガラス転移温度が１８０〜２７５℃、特に２００〜２７５℃であって、好適には前記の条件で乾燥・イミド化して熱圧着性の芳香族ポリイミドのゲル化を実質的に起こさせないことによって得られる、ガラス転移温度以上で３００℃以下の範囲内の温度で液状化せず、かつ弾性率が、通常２７５℃での弾性率が室温付近の温度（５０℃）での弾性率の０．０００２〜０．２倍程度を保持しているものが好ましい。
【００２７】
前記の熱圧着性多層ポリイミドを構成する高耐熱性の（基体層）ポリイミド層の厚さは５〜１２０μｍ、特に５〜４０μｍであることが好ましい。５μｍ未満では作成した熱圧着性多層ポリイミドフィルムの機械的強度、寸法安定性に問題が生じる。また１２０μｍより厚くなると溶媒の除去、イミド化に難点が生じる。また、この発明において、前記の熱圧着性多層ポリイミドを構成する熱圧着性の芳香族ポリイミド層の厚みは各々０．５〜１０μｍ、特に１〜８μｍ程度が好ましい。０．５μｍ未満では接着性能が低下し、１０μｍを超えても使用可能であるがとくに効果はなく、むしろフレキシブル金属箔積層体の耐熱性が低下する。また、熱圧着性多層ポリイミドフィルムは厚みが７〜５０μｍ、特に７〜５０μｍであることが好ましい。７μｍ未満では作成したフィルムの取り扱いが難しく、１２５μｍより厚くなると溶媒の除去、イミド化に難点が生じる。
【００２８】
前記の共押出し−流延製膜法によれば、高耐熱性の芳香族ポリイミド層とその片面あるいは両面の熱圧着性の芳香族ポリイミドとを比較的低温度でキュアして熱圧着性の芳香族ポリイミドの劣化を来すことなく、自己支持性フィルムのイミド化、乾燥を完了させることができ、良好な電気特性および接着強度を有する熱圧着性多層ポリイミドフィルムを得ることができる。
【００２９】
前記の場合により使用される他の金属箔としては、銅、アルミニウム、鉄、金などの金属箔あるいはこれら金属の合金箔など各種金属箔が挙げられるが、好適には圧延銅箔、電解銅箔などがあげられる。金属箔として、表面粗度の余り大きくなくかつ余り小さくない、好適にはＲｚが７μｍ以下、特にＲａが５μｍ以下、特に０．５〜５μｍであるものが好ましい。このような金属箔、例えば銅箔はＶＬＰ、ＬＰ（またはＨＴＥ）として知られている。前記の他の金属箔の厚さは特に制限はないが、５〜３５μｍ、特に５〜１８μｍであることが好ましい。また、Ｒａが小さい場合には、金属箔表面を表面処理したものを使用してもよい。
【００３０】
前記の熱圧着性ポリイミドフィルム塗膜を形成した表面粗さの小さい金属箔と熱圧着性多層ポリイミドフィルムと場合によりさらに熱圧着性ポリイミドフィルム塗膜を形成した同種の金属箔あるいは異種の金属箔とをダブルベルトプレスに導入し、好適には導入する直前のインラインで１５０〜２５０℃程度に予熱して、加圧下に高温加熱−冷却して積層一体化して、積層体を得る。
【００３１】
また、ダブルベルトプレスの加熱圧着ゾ−ンの温度が熱圧着性の芳香族ポリイミドのガラス転移温度より２０℃以上高く４００℃以下の温度、特にガラス転移温度より３０℃以上高く４００℃以下の温度で加圧下に熱圧着し、引き続いて冷却ゾ−ンで加圧下に冷却して、好適には熱圧着性ポリイミドのガラス転移温度より２０℃以上低い温度、特に３０℃以上低い温度まで冷却して、積層体を得ることが好ましい。前記の方法において、製品が片面金属箔のフレキシブル金属箔積層体である場合には、剥離容易な高耐熱性フィルム、例えばＲｚが２μｍ未満の高耐熱性フィルムまたは金属箔、好適にはポリイミドフィルム（宇部興産社製、ユ−ピレックスＳ）やフッ素樹脂フィルムなどの高耐熱性樹脂フィルムや圧延銅箔などであって表面粗さが小さく表面平滑性の良好な金属箔を保護材として、熱圧着性ポリイミド層と他の金属面との間に介在させてもよい。この保護材は積層後、積層体から除いて巻き取っても良く、保護材を積層したままで巻き取って使用時に取り除いてもよい。
【００３２】
特に、ダブルベルトプレスを用いて加圧下に熱圧着−冷却して積層することによって、長尺で幅が約４００ｍｍ以上、特に約５００ｍｍ以上の幅広の、接着強度が大きく（９０度ピ−ル強度：０．７ｋｇ／ｃｍ以上、特に１ｋｇ／ｃｍ以上）、金属箔表面に皺が実質的に認められない程外観が良好なフレキシブル金属箔積層体を得ることができる。
【００３３】
このフレキシブル金属箔積層体は、そのままあるいはロ−ル巻き、エッチング、および場合によりカ−ル戻し等の各処理を行った後、必要ならば所定の大きさに切断して、電子部品用基板として使用できる。例えば、ＦＰＣ、ＴＡＢ、多層ＦＰＣ、フレックスリジッド基板の基板として好適に使用することができる。特に、金属箔の厚みが５〜１２μｍで熱圧着性多層ポリイミドフィルム層の厚みが７〜１５μｍである片面銅箔積層体（全体厚みが１５〜２７μｍ）あるいは両面銅箔積層体（全体厚みが２５〜４０μｍ）から、エポキシ系接着剤あるいは熱可塑性ポリイミドや熱可塑性ポリアミドイミドあるいはポリイミドシロキサン−エポキシ系などの耐熱性ポリイミド系接着剤から選ばれる耐熱性接着剤（厚み５〜５０μｍ、好ましくは５〜１５μｍ、特に７〜１２μｍ）で複数の銅箔積層体を接着することによって銅箔積層体が２〜１０層で、高耐熱性・低吸水・低誘電率・高電気特性を満足する多層基板を好適に得ることができる。このフレキシブル金属箔積層体には、長尺状のものだけでなく前記のように長尺状のものを所定の大きさに切断したものも含まれる。
【００３４】
このフレキシブル金属箔積層体には、それ自体公知のエッチング工程および加熱工程の逐次処理を加えて、回路基板として使用される。前記のエッチング工程としては、例えばフレキシブル金属箔積層体の銅箔などの金属箔を常温で塩化第二鉄水溶液などのエッチング処理液によってエッチング処理する方法が挙げられる。また、前記の加熱工程としては、例えばフレキシブル金属箔積層体を２８０℃の半田浴に１０秒間程度浸漬する半田処理や、他のフレキシブル金属箔積層体と耐熱性接着剤によって積層して多層基板とする加熱圧着が挙げられる。
【００３５】
以下、この発明を実施例によりさらに詳細に説明する。以下の各例において、物性評価は以下の方法に従って行った。
熱線膨張係数：５０−２００℃、５℃／分で測定（ＴＤ、ＭＤの平均値）、ｃｍ／ｃｍ／℃
ガラス転移温度（Ｔｇ）：粘弾性より測定。
接着強度：９０度剥離強度を測定した。特記しない限り表面粗さの小さい金属箔面での接着強度を示す。
製品外観：積層後の製品外観について、発泡による膨れの有無を目視判定して評価。
○は発泡無しで良好、△は一部に発泡有り、ｘは全面に発泡が発生
【００３６】
高耐熱性の芳香族ポリイミド製造用ド−プの合成例１
撹拌機、窒素導入管を備えた反応容器に、Ｎ−メチル−２−ピロリドンを加え、さらに、パラフェニレンジアミンと３，３'，４，４'−ビフェニルテトラカルボン酸二無水物とを１０００：９９８のモル比？でモノマ−濃度が１８％（重量％、以下同じ）になるように加えた。添加終了後５０℃を保ったまま３時間反応を続けた。得られたポリアミック酸溶液は褐色粘調液体であり、２５℃における溶液粘度は約１５００ポイズであった。この溶液をド−プとして使用した。
【００３７】
熱圧着性の芳香族ポリイミド製造用ド−プの合成−１
撹拌機、窒素導入管を備えた反応容器に、Ｎ−メチル−２−ピロリドンを加え、さらに、１，３−ビス（４−アミノフェノキシ）ベンゼンと２，３，３’，４’−ビフェニルテトラカルボン酸二無水物とを１０００：１０００？のモル比でモノマ−濃度が２２％になるように、またトリフェニルホスフェ−トをモノマ−重量に対して０．１％加えた。添加終了後２５℃を保ったまま１時間反応を続けた。このポリアミック酸溶液は、２５℃における溶液粘度が約２０００ポイズであった。この溶液をド−プとして使用した。
【００３８】
参考例１〜３
上記の高耐熱性の芳香族ポリイミド用ド−プと熱圧着性の芳香族ポリイミド製造用ド−プとを三層押出し成形用ダイス（マルチマニホ−ルド型ダイス）を設けた製膜装置を使用し、ダイスの厚みを変え、金属製支持体上に流延し、１４０℃の熱風で連続的に乾燥し、固化フィルムを形成した。この固化フィルムを支持体から剥離した後加熱炉で２００℃から３２０℃まで徐々に昇温して溶媒の除去、イミド化を行って、次の三種類の熱圧着性三層押出しポリイミドフィルムを巻き取りロ−ルに巻き取った。これら熱圧着性三層押出しポリイミドフィルムは、次のような物性を示した。
【００３９】
１）熱圧着性多層ポリイミドフィルム−１
厚み構成：４μｍ／１０μｍ／４μｍ（合計１８μｍ）
熱圧着性の芳香族ポリイミドのＴｇ：２５０℃
熱線膨張係数（５０〜２００℃）：２５ｘ１０−６ｘｃｍ／ｃｍ／℃
体積抵抗：１ｘ１０１５Ω・ｃｍ
２）熱圧着性多層ポリイミドフィルム−２
厚み構成：３μｍ／９μｍ／３μｍ（合計１５μｍ）
熱圧着性の芳香族ポリイミドのＴｇ：２５０℃
熱線膨張係数（５０〜２００℃）：２２ｘ１０−６ｘｃｍ／ｃｍ／℃
体積抵抗：１ｘ１０１５Ω・ｃｍ
３）熱圧着性多層ポリイミドフィルム−３
厚み構成：２μｍ／８μｍ／２μｍ（合計１２μｍ）
熱圧着性の芳香族ポリイミドのＴｇ：２５０℃
熱線膨張係数（５０〜２００℃）：１８ｘ１０−６ｃｍ／ｃｍ／℃
体積抵抗：１ｘ１０１５Ω・ｃｍ
【００４０】
比較例１
Ｒａ：０．０５μｍの表面粗さを有する厚み２５μｍのＳＵＳ（新日本製鉄社製、ＳＵＳ３０４Ｈ、以下単にＳＵＳと略記する。）と、熱圧着性三層押出しポリイミドフィルム−１と、厚さ１８μｍの電解銅箔（三井金属鉱業社製、３ＥＣ−ＶＬＰ、Ｒｚ：３．８μｍ、以下単に圧延銅箔と略記する。）とを、ダブルベルトプレスに連続的に供給し、予熱後、加熱ゾ−ンの温度（最高加熱温度）３８０℃（設定）、冷却ゾ−ンの温度（最低冷却温度）１１７℃）で、連続的に加圧下に熱圧着−冷却して積層し、フレキシブル金属箔積層体（幅：約５３０ｍｍ、以下同じ）であるロ−ル巻状物を得た。得られたフレキシブル金属箔積層体についての評価結果を次に示す。
製品外観：○
接着強度：０．２ｋｇｆ／ｃｍ以下
総合評価：ｘ
【実施例１】
【００４１】
２，２−ビス（４−アミノフェノキシフェニル）プロパン（ＢＡＰＰ）３２．８４ｇ（０．０８モル）、Ｎ，Ｎ−ジメチルアセトアミド２２４．８ｇを室温で、窒素雰囲気下反応容器中で撹拌、溶解した。これにｓ−ＢＰＤＡ２３．３１ｇ（０．０７９モル）を徐々に加え、４０℃で３時間撹拌した。その後、室温で３，３’，４，４’−ビフェニルテトラカルボン酸二水和物（ｓ−ＢＰＴＡ）２．１２ｇ（０．００５８モル）を加え溶解した。得られたポリアミック酸溶液を１０ｇ取り、ＤＭＡｃ３０ｇで希釈し５％溶液とした。このワニス（芳香族テトラカルボン酸成分／芳香族ジアミンが１．０６）をド−プとしてＳＵＳの表面粗さの小さい面に塗布し、１００℃ｘ２０秒、１５０℃ｘ２０秒、２５０℃ｘ２０秒加熱して厚み０．５μｍの熱圧着性ポリイミド塗膜を形成した。このポリイミドは、非結晶でガラス転移温度（Ｔｇ）が２４５℃であった。得られた熱圧着性ポリイミドを形成したＳＵＳ、熱圧着性三層押出しポリイミドフィルム−１、および厚さ１８μｍの電解銅箔を、ダブルベルトプレスに連続的に供給した他は比較例１と同様にしてフレキシブル金属箔積層体（幅：約５３０ｍｍ、以下同じ）であるロ−ル巻状物を得た。得られたフレキシブル金属箔積層体についての評価結果を次に示す。
製品外観：○
接着強度：１．４ｋｇｆ／ｃｍ
総合評価：○
【実施例２】
【００４２】
塗膜形成用の熱圧着性ポリイミドとして、１，３−ビス（４−アミノフェノキシ）ベンゼンと２，３，３’，４’−ビフェニルテトラカルボン酸二無水物とを１０００：１０００のモル比でモノマ−濃度が２２％になるように加えて反応させたこのポリアミック酸溶液を希釈して５％濃度のド−プとした他は実施例１と同様にして、ＳＵＳの表面粗さの小さい面に１．５μｍのポリイミド塗膜を形成した。このポリイミドは、非結晶でガラス転移温度（Ｔｇ）が２５０℃であった。得られたポリイミド塗膜を形成したＳＵＳ、熱圧着性三層押出しポリイミドフィルム−２、および厚さ１８μｍの電解銅箔を、ダブルベルトプレスに連続的に供給した他は実施例１と同様にしてフレキシブル金属箔積層体（幅：約５３０ｍｍ、以下同じ）であるロ−ル巻状物を得た。得られたフレキシブル金属箔積層体についての評価結果を次に示す。
製品外観：○
接着強度：１．４ｋｇｆ／ｃｍ
総合評価：○
【実施例３】
【００４３】
塗膜形成用の熱圧着性ポリイミドとして、２，２−ビス（４−アミノフェノキシフェニル）プロパン（ＢＡＰＰ）とｓ−ＢＰＤＡとから得られたポリアミック酸溶液をド−プとして塗膜厚みを１．５μｍとした他は実施例１と同様にして、ＳＵＳに熱圧着性ポリイミド塗膜を形成した。この熱圧着性ポリイミド塗膜を形成したＳＵＳを使用した他は実施例１と同様にしてフレキシブル金属箔積層体（幅：約５３０ｍｍ、以下同じ）であるロ−ル巻状物を得た。得られたフレキシブル金属箔積層体についての評価結果を次に示す。
製品外観：○
接着強度：１．５ｋｇｆ／ｃｍ
総合評価：○
【実施例４】
【００４４】
塗膜形成用の熱圧着性ポリイミドとして、２，２−ビス（４−アミノフェノキシフェニル）プロパン（ＢＡＰＰ）とｓ−ＢＰＤＡとから得られたポリアミック酸溶液をド−プとして塗膜厚みを５．０μｍとした熱圧着性ポリイミド塗膜を形成したＳＵＳと、熱圧着性三層押出しポリイミドフィルム−３を使用した他は実施例１と同様にしてフレキシブル金属箔積層体（幅：約５３０ｍｍ、以下同じ）であるロ−ル巻状物を得た。得られたフレキシブル金属箔積層体についての評価結果を次に示す。
製品外観：○
接着強度：１．４ｋｇｆ／ｃｍ
総合評価：○
【００４５】
比較例２
１，３−ビス（４−アミノフェノキシ）ベンゼンと２，３，３’，４’−ビフェニルテトラカルボン酸二無水物とを１０００：１０００のモル比でモノマ−濃度が ％になるように加えて反応させたポリアミック酸溶液をド−プとし、ＳＵＳに１８μｍの熱圧着性ポリイミド塗膜を形成した。このポリイミドは、非結晶でガラス転移温度（Ｔｇ）が２５０℃であった。この熱圧着性ポリイミド層を形成したＳＵＳと厚さ１８μｍの電解銅箔のみを、ダブルベルトプレスに連続的に供給した他は実施例１と同様にしてフレキシブル金属箔積層体（幅：約５３０ｍｍ、以下同じ）であるロ−ル巻状物を得た。得られたフレキシブル金属箔積層体についての評価結果を次に示す。
製品外観：ｘ
接着強度：１．５ｋｇｆ／ｃｍ
総合評価：ｘ
【００４６】
比較例３
２，２−ビス（４−アミノフェノキシフェニル）プロパン（ＢＡＰＰ）とｓ−ＢＰＤＡとから得られたポリアミック酸溶液をド−プとして、ＳＵＳに１８μｍの熱圧着性ポリイミド塗膜を形成した。このポリイミドは、非結晶でガラス転移温度（Ｔｇ）が２４５℃であった。この熱圧着性ポリイミド層を形成したＳＵＳと厚さ１８μｍの電解銅箔のみをダブルベルトプレスに連続的に供給した他は実施例１と同様にして、フレキシブル金属箔積層体（幅：約５３０ｍｍ、以下同じ）であるロ−ル巻状物を得た。得られたフレキシブル金属箔積層体についての評価結果を次に示す。
製品外観：ｘ
接着強度：１．３ｋｇｆ／ｃｍ
総合評価：ｘ
【００４７】
比較例４
Ｒａ：０．０３μｍの表面粗さを有する厚み１８μｍの圧延銅箔（ジャパンエナジ−社製）と、熱圧着性三層押出しポリイミドフィルム−２と、厚さ１８μｍの電解銅箔とを使用した他は実施例１と同様にして、フレキシブル金属箔積層体（幅：約５３０ｍｍ、以下同じ）であるロ−ル巻状物を得た。得られたフレキシブル金属箔積層体についての評価結果を次に示す。
製品外観：○
接着強度：０．２ｋｇｆ／ｃｍ以下
総合評価：ｘ
【実施例５】
【００４８】
２，２−ビス（４−アミノフェノキシフェニル）プロパン（ＢＡＰＰ）とｓ−ＢＰＤＡとから得られたポリアミック酸溶液をド−プとして、Ｒａ：０．０３μｍの表面粗さを有する厚み１８μｍの圧延銅箔に厚み１．５μｍの熱圧着性ポリイミド塗膜を形成した。このポリイミドは非結晶でガラス転移温度（Ｔｇ）が２４５℃であった。この熱圧着性ポリイミド塗膜を形成した表面粗さの小さい圧延銅箔と、熱圧着性三層押出しポリイミドフィルム−２を使用した他は実施例１と同様にしてフレキシブル金属箔積層体（幅：約５３０ｍｍ、以下同じ）であるロ−ル巻状物を得た。得られたフレキシブル金属箔積層体についての評価結果を次に示す。
製品外観：○
接着強度：１．０ｋｇｆ／ｃｍ
総合評価：○
【手続補正書】
【提出日】平成17年12月28日(2005.12.28)
【手続補正１】
【補正対象書類名】明細書
【補正対象項目名】００１１
【補正方法】変更
【補正の内容】
【００１１】
そして、フレキシブル金属箔積層体の構成としては、例えば次の組み合わせが挙げられる。次の記載でＴＰＩは熱圧着性ポリイミド塗膜を示し、ＴＰＩ−Ｆは熱圧着性多層ポリイミドフィルムを示す。
表面粗さの小さい金属箔／ＴＰＩ／ＴＰＩ−Ｆ
表面粗さの小さい金属箔／ＴＰＩ／ＴＰＩ−Ｆ／金属箔
表面粗さの小さい金属箔／ＴＰＩ／ＴＰＩ−Ｆ／ＴＰＩ／表面粗さの小さい金属箔
【手続補正２】
【補正対象書類名】明細書
【補正対象項目名】００１４
【補正方法】変更
【補正の内容】
【００１４】
前記の表面粗さの小さい金属箔に塗膜を形成するためのポリイミドとしては、好適にはガラス転移温度が２００〜３００℃の範囲にある非結晶性ポリイミドが使用でき、好適には、３，３’，４，４’−ビフェニルテトラカルボン酸二無水物（ｓ−ＢＰＤＡ）、２，３，３’，４’−ビフェニルテトラカルボン酸二無水物（ａ−ＢＰＤＡ）、２，２−ビス（３，４−ジカルボキシフェニル）プロパン二無水物、ビス（３，４−ジカルボキシフェニル）エ−テル二無水物やこれらの誘導体（酸、酸エステル、酸のハ−フエステル）などの芳香族テトラカルボン酸成分と２，２−ビス（４−アミノフェノキシフェニル）プロパン（ＢＡＰＰ）とから得ることができる。前記の芳香族テトラカルボン酸成分および多環芳香族ジアミン成分の一部を他の芳香族テトラカルボン酸成分、例えばピロメリット酸二無水物や他の芳香族ジアミン、例えば４，４’−ジアミノジフェニルエ−テルで置き換えてもよい。また、前記の非結晶性ポリイミドの末端を無水フタル酸などで封止したものであってもよい。
【手続補正３】
【補正対象書類名】明細書
【補正対象項目名】００２１
【補正方法】変更
【補正の内容】
【００２１】
前記の熱圧着性の芳香族ポリイミドは、前記各成分と、さらに場合により他のテトラカルボン酸二無水物および他のジアミンとを、有機溶媒中、約１００℃以下、特に２０〜６０℃の温度で反応させてポリアミック酸の溶液とし、このポリアミック酸の溶液をド−プ液として使用できる。
この発明におけるポリイミド塗膜を得るためには、前記の有機溶媒中、酸成分の全モル数（テトラカルボン酸二無水物とジカルボン酸成分の総モルとして）の使用量がジアミン（モル数として）に対する比として、好ましくは０．９２〜１．１、特に０．９８〜１．１、そのなかでも特に０．９９〜１．１であり、ジカルボン酸成分の使用量がテトラカルボン酸二無水物のモル量に対する比として、好ましくは０．００〜０．１、特に０．０２〜０．０６であるような割合が好ましい。
【手続補正４】
【補正対象書類名】明細書
【補正対象項目名】００３６
【補正方法】変更
【補正の内容】
【００３６】
高耐熱性の芳香族ポリイミド製造用ド−プの合成例１
撹拌機、窒素導入管を備えた反応容器に、Ｎ−メチル−２−ピロリドンを加え、さらに、パラフェニレンジアミンと３，３'，４，４'−ビフェニルテトラカルボン酸二無水物とを１０００：９９８のモル比でモノマ−濃度が１８％（重量％、以下同じ）になるように加えた。添加終了後５０℃を保ったまま３時間反応を続けた。得られたポリアミック酸溶液は褐色粘調液体であり、２５℃における溶液粘度は約１５００ポイズであった。この溶液をド−プとして使用した。
【手続補正５】
【補正対象書類名】明細書
【補正対象項目名】００３７
【補正方法】変更
【補正の内容】
【００３７】
熱圧着性の芳香族ポリイミド製造用ド−プの合成−１
撹拌機、窒素導入管を備えた反応容器に、Ｎ−メチル−２−ピロリドンを加え、さらに、１，３−ビス（４−アミノフェノキシ）ベンゼンと２，３，３’，４’−ビフェニルテトラカルボン酸二無水物とを１０００：１０００のモル比でモノマ−濃度が２２％になるように、またトリフェニルホスフェ−トをモノマ−重量に対して０．１％加えた。添加終了後２５℃を保ったまま１時間反応を続けた。このポリアミック酸溶液は、２５℃における溶液粘度が約２０００ポイズであった。この溶液をド−プとして使用した。
【手続補正６】
【補正対象書類名】明細書
【補正対象項目名】００４２
【補正方法】変更
【補正の内容】
【００４２】
（参考のために示す）
塗膜形成用の熱圧着性ポリイミドとして、１，３−ビス（４−アミノフェノキシ）ベンゼンと２，３，３’，４’−ビフェニルテトラカルボン酸二無水物とを１０００：１０００のモル比でモノマ−濃度が２２％になるように加えて反応させたこのポリアミック酸溶液を希釈して５％濃度のド−プとした他は実施例１と同様にして、ＳＵＳの表面粗さの小さい面に１．５μｍのポリイミド塗膜を形成した。このポリイミドは、非結晶でガラス転移温度（Ｔｇ）が２５０℃であった。得られたポリイミド塗膜を形成したＳＵＳ、熱圧着性三層押出しポリイミドフィルム−２、および厚さ１８μｍの電解銅箔を、ダブルベルトプレスに連続的に供給した他は実施例１と同様にしてフレキシブル金属箔積層体（幅：約５３０ｍｍ、以下同じ）であるロ−ル巻状物を得た。得られたフレキシブル金属箔積層体についての評価結果を次に示す。
製品外観：○
接着強度：１．４ｋｇｆ／ｃｍ
総合評価：○
【手続補正７】
【補正対象書類名】明細書
【補正対象項目名】００４５
【補正方法】削除
【補正の内容】
【手続補正８】
【補正対象書類名】明細書
【補正対象項目名】００４６
【補正方法】変更
【補正の内容】
【００４６】
比較例２
２，２−ビス（４−アミノフェノキシフェニル）プロパン（ＢＡＰＰ）とｓ−ＢＰＤＡとから得られたポリアミック酸溶液をド−プとして、ＳＵＳに１８μｍの熱圧着性ポリイミド塗膜を形成した。このポリイミドは、非結晶でガラス転移温度（Ｔｇ）が２４５℃であった。この熱圧着性ポリイミド層を形成したＳＵＳと厚さ１８μｍの電解銅箔のみをダブルベルトプレスに連続的に供給した他は実施例１と同様にして、フレキシブル金属箔積層体（幅：約５３０ｍｍ、以下同じ）であるロ−ル巻状物を得た。得られたフレキシブル金属箔積層体についての評価結果を次に示す。
製品外観：ｘ
接着強度：１．３ｋｇｆ／ｃｍ
総合評価：ｘ
【手続補正９】
【補正対象書類名】明細書
【補正対象項目名】００４７
【補正方法】変更
【補正の内容】
【００４７】
比較例３
Ｒａ：０．０３μｍの表面粗さを有する厚み１８μｍの圧延銅箔（ジャパンエナジ−社製）と、熱圧着性三層押出しポリイミドフィルム−２と、厚さ１８μｍの電解銅箔とを使用した他は実施例１と同様にして、フレキシブル金属箔積層体（幅：約５３０ｍｍ、以下同じ）であるロ−ル巻状物を得た。得られたフレキシブル金属箔積層体についての評価結果を次に示す。
製品外観：○
接着強度：０．２ｋｇｆ／ｃｍ以下
総合評価：ｘ